【手続補正書】
【提出日】平成26年10月29日(2014.10.29)
【手続補正１】
【補正対象書類名】明細書
【補正対象項目名】００６９
【補正方法】変更
【補正の内容】
【００６９】
【表１】
2013544307.tif 000001
本発明に関連する発明の実施態様の一部を以下に示す。
［態様１］
下記（Ａ）及び（Ｂ）の混合物を含む難燃性軟質ポリウレタンフォームを製造するための反応性配合物：
（Ａ）下記（ｉ）を含むＡサイド：
（ｉ）１又は２種以上の有機イソシアネート、及び
（Ｂ）下記（ｉｉ）〜（ｉｖ）を含むＢサイド：
（ｉｉ）１又は２種以上のイソシアネート反応性成分、
（ｉｉｉ）下記（ｉｉｉ．ａ）〜（ｉｉｉ．ｃ）の組み合わせを含む難燃剤成分：
（ｉｉｉ．ａ）０．１〜６質量部の赤リン、
（ｉｉｉ．ｂ）膨張性黒鉛、及び
（ｉｉｉ．ｃ）必要に応じて、クエン酸ナトリウム、
ここで、上記難燃剤成分はポリリン酸アンモニウムを含まず、質量部はＢサイドの総質量を基準とする、
及び、
（ｉｖ）触媒、発泡剤、セルオープナー、界面活性剤、架橋剤、連鎖延長剤、難燃剤、充填剤、着色剤、顔料、帯電防止剤、強化繊維、酸化防止剤、防腐剤、又は酸捕捉剤から選ばれる１又は２種以上のさらなる成分；
前記反応性配合物から製造された難燃性軟質ポリウレタンフォームはアンダーライターズ・ラボラトリーズ規格９４燃焼試験に従って０．５インチでＶ−０の等級を達成する。
［態様２］
前記有機イソシアネートが、モノマーＭＤＩ、ポリマーＭＤＩ、それらの組み合わせ、及び／又はポリイソシアネートを形成するウレトンイミン及び／又はカルボジイミド基を導入することにより得られた液状の変種を含み、前記カルボジイミド及び／又はウレトンイミン変性ポリイソシアネートは２９〜３３％のＮＣＯ値を有し、前記ポリイソシアネートには１〜４５質量％のモノマーの形態の２，４’−ジフェニルメタンジイソシアネート及び／又はそのカルボジイミド化生成物が含まれている、請求項１に記載の反応性配合物。
［態様３］
前記イソシアネート反応性成分がエチレンオキシドキャップドポリエーテルポリオールを含む、請求項１に記載の反応性配合物。
［態様４］
前記膨張性黒鉛（ｉｉｉ．ｂ）が、Ｂサイドの総質量を基準として０．５〜１０質量部の量で存在する、請求項１に記載の反応性配合物。
［態様５］
前記難燃剤成分が、さらに、（ｉｉｉ．ｃ）０．５〜１５質量部のクエン酸ナトリウムを含む、請求項４に記載の組成物。
［態様６］
（Ｉ）下記（Ａ）及び（Ｂ）を形成する工程：
（Ａ）下記（ｉ）を含むＡサイド：
（ｉ）１又は２種以上の有機イソシアネート、及び
（Ｂ）下記（ｉｉ）〜（ｉｖ）を含むＢサイド：
（ｉｉ）１又は２種以上のイソシアネート反応性成分、
（ｉｉｉ）下記（ｉｉｉ．ａ）〜（ｉｉｉ．ｃ）の組み合わせを含む難燃剤成分：
（ｉｉｉ．ａ）０．１〜６質量部の赤リン、
（ｉｉｉ．ｂ）膨張性黒鉛、及び
（ｉｉｉ．ｃ）必要に応じて、クエン酸ナトリウム、
ここで、上記難燃剤成分はポリリン酸アンモニウムを含まず、質量部はＢサイドの総質量を基準とする、
及び、
（ｉｖ）触媒、発泡剤、セルオープナー、界面活性剤、架橋剤、連鎖延長剤、難燃剤、充填剤、着色剤、顔料、帯電防止剤、強化繊維、酸化防止剤、防腐剤、又は酸捕捉剤から選ばれる１又は２種以上のさらなる成分；
（ＩＩ）Ａサイド及びＢサイドを混合して反応性配合物を形成する工程；及び
（ＩＩＩ）得られた反応性配合物を、当該反応性配合物が硬化するのに十分な条件にさらして、難燃性軟質ポリウレタンフォームを形成する工程、
により、アンダーライターズ・ラボラトリーズ規格９４燃焼試験に従って０．５インチでＶ−０の等級を達成する難燃性軟質ポリウレタンフォームを製造するための方法。
［態様７］
前記難燃性軟質ポリウレタンフォームが８０ｋｇ／ｍ３〜１４０ｋｇ／ｍ３の密度を有する、請求項６に記載の方法。
［態様８］
前記難燃性軟質ポリウレタンフォームが１５０ｋＰａ以上の引張強さを有する、請求項６に記載の方法。
［態様９］
前記難燃性軟質ポリウレタンフォームが４０，０００レイル／ｍ〜１５０，０００レイル／ｍの通気抵抗率を有する、請求項６に記載の方法。
［態様１０］
前記難燃性軟質ポリウレタンフォームは、自動車のエンジンの周囲又は付近に、エンジンカバー、エンジンノイズインシュレーター、燃料インジェクター封止材、サイドカバー、オイルパンカバー、アンダーカバー、フードサイレンサー、又はダッシュボードサイレンサーとして配置される、請求項６に記載の方法。
［態様１１］
自動車のエンジン室内で使用するための難燃性軟質ポリウレタンフォームであって、当該フォームは、ハロゲンフリーであり、かつ、ポリリン酸アンモニウムフリーであり、０．５インチでＶ−０のＵＬ９４燃焼性等級、８０ｋｇ／ｍ３〜１４０ｋｇ／ｍ３の密度、及び４０，０００レイル／ｍ〜１５０，０００レイル／ｍの通気抵抗率を有する難燃性軟質ポリウレタンフォーム。
【手続補正２】
【補正対象書類名】特許請求の範囲
【補正対象項目名】全文
【補正方法】変更
【補正の内容】
【特許請求の範囲】
【請求項１】
下記（Ａ）及び（Ｂ）の混合物を含む難燃性軟質ポリウレタンフォームを製造するための反応性配合物：
（Ａ）下記（ｉ）を含むＡサイド：
（ｉ）１又は２種以上の有機イソシアネート、及び
（Ｂ）下記（ｉｉ）〜（ｉｖ）を含むＢサイド：
（ｉｉ）１又は２種以上のイソシアネート反応性成分、
（ｉｉｉ）下記（ｉｉｉ．ａ）〜（ｉｉｉ．ｃ）の組み合わせを含む難燃剤成分：
（ｉｉｉ．ａ）０．１〜６質量部の赤リン、
（ｉｉｉ．ｂ）膨張性黒鉛、及び
（ｉｉｉ．ｃ）必要に応じて、クエン酸ナトリウム、
ここで、上記難燃剤成分はポリリン酸アンモニウムを含まず、質量部はＢサイドの総質量を基準とする、
及び、
（ｉｖ）触媒、発泡剤、セルオープナー、界面活性剤、架橋剤、連鎖延長剤、難燃剤、充填剤、着色剤、顔料、帯電防止剤、強化繊維、酸化防止剤、防腐剤、又は酸捕捉剤から選ばれる１又は２種以上のさらなる成分；
前記反応性配合物から製造された難燃性軟質ポリウレタンフォームはアンダーライターズ・ラボラトリーズ規格９４燃焼試験に従って０．５インチでＶ−０の等級を達成する。
【請求項２】
前記有機イソシアネートが、モノマーＭＤＩ、ポリマーＭＤＩ、それらの組み合わせ、及び／又はポリイソシアネートを形成するウレトンイミン及び／又はカルボジイミド基を導入することにより得られた液状の変種を含み、前記カルボジイミド及び／又はウレトンイミン変性ポリイソシアネートは２９〜３３％のＮＣＯ値を有し、前記ポリイソシアネートには１〜４５質量％のモノマーの形態の２，４’−ジフェニルメタンジイソシアネート及び／又はそのカルボジイミド化生成物が含まれている、請求項１に記載の反応性配合物。
【請求項３】
前記イソシアネート反応性成分がエチレンオキシドキャップドポリエーテルポリオールを含む、請求項１又は２に記載の反応性配合物。
【請求項４】
前記膨張性黒鉛（ｉｉｉ．ｂ）が、Ｂサイドの総質量を基準として０．５〜１０質量部の量で存在する、請求項１〜３のいずれか一項に記載の反応性配合物。
【請求項５】
前記難燃剤成分が、さらに、（ｉｉｉ．ｃ）０．５〜１５質量部のクエン酸ナトリウムを含む、請求項１〜４のいずれか一項に記載の反応性配合物。
【請求項６】
（Ｉ）下記（Ａ）及び（Ｂ）を形成する工程：
（Ａ）下記（ｉ）を含むＡサイド：
（ｉ）１又は２種以上の有機イソシアネート、及び
（Ｂ）下記（ｉｉ）〜（ｉｖ）を含むＢサイド：
（ｉｉ）１又は２種以上のイソシアネート反応性成分、
（ｉｉｉ）下記（ｉｉｉ．ａ）〜（ｉｉｉ．ｃ）の組み合わせを含む難燃剤成分：
（ｉｉｉ．ａ）０．１〜６質量部の赤リン、
（ｉｉｉ．ｂ）膨張性黒鉛、及び
（ｉｉｉ．ｃ）必要に応じて、クエン酸ナトリウム、
ここで、上記難燃剤成分はポリリン酸アンモニウムを含まず、質量部はＢサイドの総質量を基準とする、
及び、
（ｉｖ）触媒、発泡剤、セルオープナー、界面活性剤、架橋剤、連鎖延長剤、難燃剤、充填剤、着色剤、顔料、帯電防止剤、強化繊維、酸化防止剤、防腐剤、又は酸捕捉剤から選ばれる１又は２種以上のさらなる成分；
（ＩＩ）Ａサイド及びＢサイドを混合して反応性配合物を形成する工程；及び
（ＩＩＩ）得られた反応性配合物を、当該反応性配合物が硬化するのに十分な条件にさらして、難燃性軟質ポリウレタンフォームを形成する工程、
により、アンダーライターズ・ラボラトリーズ規格９４燃焼試験に従って０．５インチでＶ−０の等級を達成する難燃性軟質ポリウレタンフォームを製造するための方法。
【請求項７】
前記難燃性軟質ポリウレタンフォームが８０ｋｇ／ｍ３〜１４０ｋｇ／ｍ３の密度を有する、請求項６に記載の方法。
【請求項８】
前記難燃性軟質ポリウレタンフォームが１５０ｋＰａ以上の引張強さを有する、請求項６又は７に記載の方法。
【請求項９】
前記難燃性軟質ポリウレタンフォームが４０，０００レイル／ｍ〜１５０，０００レイル／ｍの通気抵抗率を有する、請求項６〜８のいずれか一項に記載の方法。
【請求項１０】
前記難燃性軟質ポリウレタンフォームは、自動車のエンジンの周囲又は付近に、エンジンカバー、エンジンノイズインシュレーター、燃料インジェクター封止材、サイドカバー、オイルパンカバー、アンダーカバー、フードサイレンサー、又はダッシュボードサイレンサーとして配置される、請求項６〜９のいずれか一項に記載の方法。
【請求項１１】
自動車のエンジン室内で使用するための難燃性軟質ポリウレタンフォームであって、当該フォームは、ハロゲンフリーであり、かつ、ポリリン酸アンモニウムフリーであり、０．５インチでＶ−０のＵＬ９４燃焼性等級、８０ｋｇ／ｍ３〜１４０ｋｇ／ｍ３の密度、及び４０，０００レイル／ｍ〜１５０，０００レイル／ｍの通気抵抗率を有する難燃性軟質ポリウレタンフォーム。